(57)【要約】      （修正有）【課題】フォトリソグラフィー法を用いて発光部を形成する際に、パターン状に形成された各発光部上に余分な層が積層されている状態を回避し、当該余分な層の剥離処理を容易かつ迅速に行えるＥＬ素子の製造方法を提供する。【解決手段】表面にフォトレジスト層を有する少なくとも１色の発光部が設けられた基板上に、上記発光部とは異なる色の発光層形成用塗工液を塗布し、異色発光層を形成する工程と、上記異色発光層上にフォトレジストを塗布し異色発光層用フォトレジスト層を形成する工程と、上記異色発光層用フォトレジスト層をパターン露光・現像して、異色発光部の異色発光層用フォトレジスト層が残存するようにパターニングする工程と、上記異色発光層用フォトレジスト層が除去された部分の異色発光層を除去し異色発光層用フォトレジスト層を表面に有するパターン状の異色発光部を形成する工程とを有することを特徴とするＥＬ素子の製造方法を提供する。【選択図】図１
2006164993.tif 000002
【特許請求の範囲】
【請求項１】
フォトリソグラフィー法を用いたエレクトロルミネッセント素子の製造方法において、表面にフォトレジスト層を有する少なくとも１色の発光部が設けられている基板上に、前記発光部とは異なる色を呈する異色発光層形成用塗工液を塗布し、異色発光層を形成する工程と、
前記異色発光層上にフォトレジストを塗布し異色発光層用フォトレジスト層を形成する工程と、
前記異色発光層用フォトレジスト層をパターン露光し、現像することにより、異色発光部が形成される部分の異色発光層用フォトレジスト層が残存するようにパターニングする工程と、
前記異色発光層用フォトレジスト層が除去された部分の異色発光層を除去することにより異色発光層用フォトレジスト層を表面に有するパターン状の異色発光部を形成する工程と、
を有することを特徴とするエレクトロルミネッセント素子の製造方法。
【請求項２】
フォトリソグラフィー法を用いたエレクトロルミネッセント素子の製造方法において、表面に第１フォトレジスト層を有する第１発光部が設けられている基板上に第２発光層形成用塗工液を塗布し、第２発光層を形成する工程と、
前記第２発光層上にフォトレジストを塗布し、第２フォトレジスト層を形成する工程と、
前記第２フォトレジスト層をパターン露光した後、現像することにより第２発光部が形成される部分の第２フォトレジスト層が残存するようにパターニングする工程と、
前記第２フォトレジスト層が除去された部分の第２発光層を除去することにより第２フォトレジスト層を表面に有するパターン状の第２発光部を形成する工程と、
表面に前記第１フォトレジスト層を有する前記第１発光部と、前記第２フォトレジスト層を有する前記第２発光部とが設けられた基板上に第３発光層形成用塗工液を塗布し、第３発光層を形成する工程と、
前記第３発光層上にフォトレジストを塗布し、第３フォトレジスト層を形成する工程と、
前記第３フォトレジスト層をパターン露光した後、現像することにより第３発光部が形成される部分の第３フォトレジスト層が残存するようにパターニングする工程と、
前記第３フォトレジスト層が除去された部分の第３発光層を除去することにより第３フォトレジスト層を表面に有するパターン状の第３発光部を形成する工程と
を有することを特徴とするエレクトロルミネッセント素子の製造方法。
【請求項３】
前記各発光層は、フォトレジスト溶媒、フォトレジスト現像液、およびフォトレジスト剥離液に不溶であって、かつ、各フォトレジスト層が前記各発光層形成に用いる溶媒に不溶であることを特徴とする請求項１または請求項２に記載のエレクトロルミネッセント素子の製造方法。
【請求項４】
前記各発光部は、バッファー層と共にパターニングされてバッファー層上に形成されていることを特徴とする請求項１から請求項３までのいずれかの請求項に記載のエレクトロルミネッセント素子の製造方法。
【請求項５】
前記フォトリソグラフィー法を用いたエレクトロルミネッセント素子の製造方法において、パターニングされる各発光層上にフォトレジストを塗布し、露光し、現像することにより各フォトレジスト層をパターニングした後、ドライエッチングを用いて各フォトレジスト層が除去された部分の各発光層をパターニングすることを特徴とする請求項１から請求項４までのいずれかの請求項に記載のエレクトロルミネッセント素子の製造方法。
【請求項６】
前記ドライエッチングが、反応性イオンエッチングであることを特徴とする請求項５に記載のエレクトロルミネッセント素子の製造方法。
【請求項７】
前記ドライエッチングに、酸素単体または酸素を含むガスを用いることを特徴とする請求項５に記載のエレクトロルミネッセント素子の製造方法。
【請求項８】
前記ドライエッチングに大気圧プラズマを用いることを特徴とする請求項５に記載のエレクトロルミネッセント素子の製造方法。
【発明の詳細な説明】
【技術分野】
【０００１】
本発明は、フォトリソグラフィー法を用いて形成された発光層を有するエレクトロルミネッセント（以下、エレクトロルミネッセントをＥＬと略す場合がある。）素子の製造方法に関するものである。
【背景技術】
【０００２】
ＥＬ素子は、対向する電極から注入された正孔および電子が発光層内で結合し、そのエネルギーで発光層中の蛍光物質を励起し、蛍光物質に応じた色の発光を行うものであり、自発光の面状表示素子として注目されている。その中でも、有機物質を発光材料として用いた有機薄膜ＥＬディスプレイは、印加電圧が１０Ｖ弱であっても高輝度な発光が実現するなど発光効率が高く、単純な素子構造で発光が可能で、特定のパターンを発光表示させる広告その他低価格の簡易表示ディスプレイへの応用が期待されている。
【０００３】
このようなＥＬ素子を用いたディスプレイの製造にあっては、第１電極層や有機ＥＬ層のパターニングが通常なされている。このＥＬ素子のパターニング方法としては、発光材料をシャドウマスクを介して蒸着する方法、インクジェットによる塗りわける方法、紫外線照射により特定の発光色素を破壊する方法、スクリーン印刷法等がある。しかしながら、これらの方法では、発光効率や光の取り出し効率の高さ、製造工程の簡便さや高精細なパターン形成の全てを実現するＥＬ素子を提供することはできなかった。
【０００４】
このような問題点を解決する手段として、発光層をフォトリソグラフィー法によりパターニングすることにより形成するＥＬ素子の製造方法が提案されている。この方法によれば、従来行われてきた蒸着によるパターニング法と比較すると、高精度のアライメント機構を備えた真空設備等が不要であることから、比較的容易にかつ安価に製造することができる。一方、インクジェット方式を用いたパターニング法と比較すると、パターニングを補助する構造物や基板に対する前処理等を行うことがない点で好ましく、さらにインクジェットヘッドの吐出精度との関係から、フォトリソグラフィー法による製造方法の方がより高精細なパターンの形成に対しては好ましい方法であるといった利点を有するものであった。
【０００５】
このようなフォトリソグラフィー法により複数の発光部を形成する方法としては、例えば図２に示す方法が提案されている。
【０００６】
まず、図２（ａ）に示すように、基板１上にパターン状に第１電極層２が形成され、さらにその上にパターン状に形成された第１発光部３と、その第１発光部３上には、さらに、第１フォトレジスト層４が積層されている。
【０００７】
次いで、図２（ｂ）に示すように、第２発光層形成用塗工液を塗布し、第２発光層５を形成し、さらに、第２発光層５上にポジ型フォトレジストを全面塗布し、第２フォトレジスト層４'を形成する。次に、図２（ｃ）に示すように、第１発光部３および第２発光部を形成する部分のみをフォトマスク６でマスクし、これら以外の部分を紫外線で露光する。
【０００８】
これをフォトレジスト現像液によって現像し、洗浄することにより、図２（ｄ）に示すように、露光部の第２フォトレジスト層４'が除去される。さらに、露光部の第２フォトレジスト層４'が除去され第２発光層５のうち剥き出しとなった部分を除去し、図２（ｅ）に示すように第２フォトレジスト層４'に被覆された第２発光部５'および、第１フォトレジスト層４と第２発光層５と第２フォトレジスト層４'とに被覆された第１発光部３を得る。
【０００９】
次いで、第２発光部５'のパターン形成と同様に、図２（ｆ）に示すように、第３発光層形成用塗工液を塗布し、第３発光層７を成膜し、その上にポジ型フォトレジストを全面塗布し、第３フォトレジスト層４''を形成する。次いで、図２（ｇ）に示すように、第１発光部３、第２発光部５'および第３発光部７'を形成する部分をフォトマスク６でマスクし、それ以外を紫外線で露光する。
【００１０】
これをフォトレジスト現像液によって現像し、洗浄すると、図２（ｈ）に示すように、第３フォトレジスト層４''がパターン状に形成され、次いで、第３フォトレジスト層４''の露光部が除去され剥き出しとなった第３発光層７を除去する。これにより図２（ｉ）に示すように、第３フォトレジスト層４''に被覆された第３発光部７'が得られる。さらに、第２発光部５'においては、第２発光部５'上に第２フォトレジスト層４'と第３発光層７と第３フォトレジスト層４''とが積層されており、第１発光部３上には、第１フォトレジスト層４と第２発光層５と第２フォトレジスト層４'と第３発光層７と第３フォトレジスト層４''とが積層されている。
【００１１】
最後に、フォトレジスト剥離液によって剥離処理をすると、図２（ｊ）に示すように第１発光部３、第２発光部５'および第３発光部７'が剥き出しとなる。
【００１２】
この後、各発光部上に第２電極層を形成する工程等を経て、図の下方に発光を放つＥＬ素子が製造される。
【００１３】
しかしながら、上述したような方法では、最終的に図２（ｉ）から図２（ｊ）の状態に至るために行われるフォトレジスト層の剥離処理において、速やかに剥離を進行させることが困難であった。これは、処理目的とするフォトレジスト層上に複数の発光層やフォトレジスト層が積層されているため、剥離処理を施すべきフォトレジスト層においてフォトレジスト剥離液と接触する面積が微小であり、このため、フォトレジスト剥離液の作用が充分にフォトレジスト層に及ぼされるのに非常に長い時間を要するためである。また、長時間フォトレジスト剥離液に基板を曝すことは、製造効率上不利であると同時に、フォトレジスト剥離液の影響から、パターン形成された層が膨潤および溶出するといった不都合が生じる場合がある。そこで、剥離処理を行う際に、フォトレジスト剥離液が作用しやすい状態となるような方法が要求されている。
【発明の開示】
【発明が解決しようとする課題】
【００１４】
本発明は、上記問題点に鑑みてなされたものであり、フォトリソグラフィー法を用いて発光部を形成する際に、パターン状に形成された各発光部上に何層も余分な層が積層されている状態を回避し、当該余分な層の剥離工程において、剥離処理を容易かつ迅速に行うことが可能であるＥＬ素子の製造方法を提供することを主目的とするものである。
【課題を解決するための手段】
【００１５】
上記目的を達成するために、本発明は、請求項１に記載するように、フォトリソグラフィー法を用いたＥＬ素子の製造方法において、表面にフォトレジスト層を有する少なくとも１色の発光部が設けられている基板上に、上記発光部とは異なる色を呈する異色発光層形成用塗工液を塗布し、異色発光層を形成する工程と、上記異色発光層上にフォトレジストを塗布し異色発光層用フォトレジスト層を形成する工程と、上記異色発光層用フォトレジスト層をパターン露光し、現像することにより、異色発光部が形成される部分の異色発光層用フォトレジスト層が残存するようにパターニングする工程と、上記異色発光層用フォトレジスト層が除去された部分の異色発光層を除去することにより異色発光層用フォトレジスト層を表面に有するパターン状の異色発光部を形成する工程とを有することを特徴とするＥＬ素子の製造方法を提供する。
【００１６】
本発明のＥＬ素子の製造方法によるフォトリソグラフィー法を用いて発光層をパターニングすると、各発光部のパターニングが終了した段階で、発光部上には、これと異なる色を呈する異色発光層が積層されず、さらに、フォトレジスト層は一層のみ積層された状態とすることができる。この状態は、最終的にフォトレジスト層を剥離する段階で、剥離対象となるフォトレジスト層が最上層に位置するものであり、フォトレジスト剥離液の作用が及びやすく、剥離処理が迅速にかつ容易に行えるのである。そのため、剥離処理による基板等への影響が少なく、歩留まりの向上に効果がある。
【００１７】
本発明においてはまた、請求項２に記載するように、フォトリソグラフィー法を用いたＥＬ素子の製造方法において、表面に第１フォトレジスト層を有する第１発光部が設けられている基板上に第２発光層形成用塗工液を塗布し、第２発光層を形成する工程と、上記第２発光層上にフォトレジストを塗布し、第２フォトレジスト層を形成する工程と、上記第２フォトレジスト層をパターン露光した後、現像することにより第２発光部が形成される部分の第２フォトレジスト層が残存するようにパターニングする工程と、上記第２フォトレジスト層が除去された部分の第２発光層を除去することにより第２フォトレジスト層を表面に有するパターン状の第２発光部を形成する工程と、表面に上記第１フォトレジスト層を有する上記第１発光部と、上記第２フォトレジスト層を有する上記第２発光部とが設けられた基板上に第３発光層形成用塗工液を塗布し、第３発光層を形成する工程と、上記第３発光層上にフォトレジストを塗布し、第３フォトレジスト層を形成する工程と、上記第３フォトレジスト層をパターン露光した後、現像することにより第３発光部が形成される部分の第３フォトレジスト層が残存するようにパターニングする工程と、上記第３フォトレジスト層が除去された部分の第３発光層を除去することにより第３フォトレジスト層を表面に有するパターン状の第３発光部を形成する工程と、を有することを特徴とするＥＬ素子の製造方法を提供する。
【００１８】
本発明におけるＥＬ素子の製造方法は、２色目の発光層のパターニング工程を行う際、フォトレジスト層を２色目の発光部が形成される位置のみ残存させることを特徴とする。また、これは３色目の発光層のパターニングにおいても同様である。これは、各発光層のパターニングが終了した段階で、その発光層と異なる色を呈する発光層は積層されず、さらに、フォトレジスト層は１層のみ積層された状態とすることを可能とする。この場合、最終的にフォトレジスト層を剥離する段階において、フォトレジスト層は最上層に位置するため、フォトレジスト剥離液が即座にフォトレジスト層に作用し、付加的な力を加えることなく速やかにフォトレジスト層を剥離することができ、フルカラーのＥＬ素子を製造するに当たり、その製造効率を向上させる効果を及ぼす。また、フォトレジスト剥離液に長時間、基板を曝す必要がないため、当該剥離液による基板等への影響を最小限に食い止めることができ、歩留まりの向上にも効果を奏する。
【００１９】
上記請求項１または請求項２に記載された発明においては、請求項３に記載するように、上記各発光層は、フォトレジスト溶媒、フォトレジスト現像液、およびフォトレジスト剥離液に不溶であって、かつ、各フォトレジスト層が上記各発光層形成に用いる溶媒に不溶であることが好ましい。
【００２０】
これは、フォトリソグラフィー法の種類にもよるが、他の層を積層する段階および現像を行う段階等において、既に形成されている層や、目的とする層以外に影響が及び、膨潤および溶出等の不都合が起こる可能性を低下させるためである。
【００２１】
上記請求項１から請求項３までのいずれかの請求項に記載された発明においては、請求項４に記載するように、上記各発光部は、バッファー層と共にパターニングされてバッファー層上に形成されていることが好ましい。バッファー層は、第１電極層と発光層との間に設けられ、発光層への電荷の注入を助ける役割を担う。従って、バッファー層を設けることにより電荷の注入効率が高まり、発光効率の向上に繋がるのである。
【００２２】
上記請求項１から請求項４までのいずれかの請求項に記載された発明においては、請求項５に記載するように、上記フォトリソグラフィー法を用いたＥＬ素子の製造方法において、パターニングされる各発光層上にフォトレジストを塗布し、露光し、現像することにより各フォトレジスト層をパターニングした後、ドライエッチングを用いて各フォトレジスト層が除去された部分の各発光層をパターニングすることが好ましい。
【００２３】
このように発光層をパターニングする際にドライエッチングを用いることにより、パターニング形成の目的とする発光層以外の層にパターニングによる影響を与えることが少なくなり、より高精細なパターンの形成が可能となるからである。
【００２４】
上記請求項５に記載された発明においては、請求項６に記載するように、上記ドライエッチングが、反応性イオンエッチングであることが好ましい。反応性イオンエッチングとすることで、効果的に発光層またはバッファー層の除去が行えるからである。
【００２５】
上記請求項５に記載された発明においては、請求項７に記載するように、上記ドライエッチングに、酸素単体または酸素を含むガスを用いることが好ましい。
【００２６】
酸素単体または酸素を含むガスを用いることで、酸化反応により基板やＩＴＯに影響を与えることなく効果的に発光層またはバッファー層の除去が行えるからである。
【００２７】
上記請求項５に記載された発明においては、請求項８に記載するように、上記ドライエッチングに大気圧プラズマを用いることが好ましい。大気圧プラズマを用いることで、真空工程を無くすことができ、生産性の高いパターニングが可能となるからである。
【発明の効果】
【００２８】
本発明によれば、各発光部のパターニングが終了した段階で、発光部上には、これと異なる色を呈する異色発光層が積層されず、さらに、フォトレジスト層は一層のみ積層された状態とすることができる。この状態は、最終的にフォトレジスト層を剥離する段階で、剥離対象となるフォトレジスト層が最上層に位置することより、フォトレジスト剥離液の作用が及びやすく、剥離処理が迅速にかつ容易に行えるのである。そのため、剥離処理による基板等への影響が少なく、歩留まりが向上するという効果を奏する。
【発明を実施するための最良の形態】
【００２９】
以下、本発明のＥＬ素子の製造方法について説明する。
【００３０】
本発明のＥＬ素子の製造方法は、フォトリソグラフィー法を用いたエレクトロルミネッセント素子の製造方法において、表面にフォトレジスト層を有する少なくとも１色の発光部が設けられている基板上に、前記発光部とは異なる色を呈する異色発光層形成用塗工液を塗布し、異色発光層を形成する工程と、前記異色発光層上にフォトレジストを塗布し異色発光層用フォトレジスト層を形成する工程と、前記異色発光層用フォトレジスト層をパターン露光し、現像することにより、異色発光部が形成される部分の異色発光層用フォトレジスト層が残存するようにパターニングする工程と、前記異色発光層用フォトレジスト層が除去された部分の異色発光層を除去することにより異色発光層用フォトレジスト層を表面に有するパターン状の異色発光部を形成する工程とを有することを特徴とするものである。
【００３１】
ここで、上記「異色発光層」とは、既にパターン形成されている発光部に対して、異なる色を呈する発光層を示し、例えば、赤色の発光部が既に基板上に形成されている場合は、緑色または青色を呈する発光層を指す。さらに赤色および緑色の２色の発光部が基板上に形成されている場合は、青色を呈する発光層を意味する。さらに、「異色発光層形成用塗工液」とはこのような異色発光層を形成する際に用いる塗工液のことを指す。
【００３２】
上述したＥＬ素子の製造方法は、２色目以降の発光部のパターニング工程を異色発光層、異色発光層形成用塗工液および異色発光部と表現したが、以下に、その具体例として、３色の発光部で構成されるＥＬ素子における各発光部のパターニング工程をその形成順に説明する。
【００３３】
なお、以下では本発明のＥＬ素子をフルカラーとする場合における製造方法について説明している。従って、異色発光層は第２または第３発光層として、異色発光層形成用塗工液は、第２または第３発光層形成用塗工液として、異色発光部は第２または第３発光部として、および異色発光層形成用フォトレジスト層は第２または第３フォトレジスト層として以下に説明するものとする。
【００３４】
すなわち、このようなＥＬ素子の製造方法は、表面に第１フォトレジスト層を有する第１発光部が設けられている基板上に第２発光層形成用塗工液を塗布し、第２発光層を形成する工程と、前記第２発光層上にフォトレジストを塗布し、第２フォトレジスト層を形成する工程と、前記第２フォトレジスト層をパターン露光した後、現像することにより第２発光部が形成される部分の第２フォトレジスト層が残存するようにパターニングする工程と、前記第２フォトレジスト層が除去された部分の第２発光層を除去することにより第２フォトレジスト層を表面に有するパターン状の第２発光部を形成する工程と、表面に前記第１フォトレジスト層を有する前記第１発光部と、表面に前記第２フォトレジスト層を有する前記第２発光部とが設けられた基板上に第３発光層形成用塗工液を塗布し、第３発光層を形成する工程と、前記第３発光層上にフォトレジストを塗布し、第３フォトレジスト層を形成する工程と、前記第３フォトレジスト層をパターン露光した後、現像することにより第３発光部が形成される部分の第３フォトレジスト層が残存するようにパターニングする工程と、前記第３フォトレジスト層が除去された部分の第３発光層を除去することにより第３フォトレジスト層を表面に有するパターン状の第３発光部を形成する工程とを有することを特徴とするものである。
【００３５】
このように本発明では特に、２色目の発光部のパターニング工程において、フォトレジスト層にパターン露光する際、２色目の発光部が形成される位置のみ未露光領域となるようにパターン露光することを特徴とするものであり、これは３色目の発光部のパターニング工程においても同様である。
【００３６】
従来は、パターン露光を行う際、図２（ｃ）および図２（ｇ）に示すように、パターニング対象とする発光部が形成される位置の他に、既にパターン状に形成されている発光部上もマスクする対象としていた。しかしながら、本発明では、上述のように既にパターン形成されている発光部上にはフォトマスクによりマスクをせずに露光することから、既にパターニングを終了した発光部上にそれ以上不要なフォトレジスト層が積層されることがない。従って、各発光部のパターニングが終了した段階では、各発光部上には、それと異なる色を呈する発光層が積層されていることはなく、また、フォトレジスト層は１層のみ積層されている状態として形成されるのである。このような状態は、後にフォトレジスト層を剥離する段階で、剥離すべきフォトレジスト層が最上位に位置するため、剥離処理に使用するフォトレジスト剥離液との接触面積が十分に確保され、速やかな剥離を可能とするのである。
【００３７】
なお、本発明において「発光層」とは発光層形成用塗工液を塗布し、乾燥させることにより形成された層を意味し、「発光部」とは所定の位置に形成された発光層を意味するものとする。
【００３８】
このような特徴を有する本発明のＥＬ素子の製造工程の一例を図示したものが図１である。以下、図１を用いて具体的に説明する。
【００３９】
この例においては、まず図１（ａ）に示すように、第１電極層２および、表面に第１フォトレジスト層４を有する第１発光部３が設けられている基板１を準備する（第１発光部準備工程）。本発明においては、第１発光部３のパターニングに関しては、通常行われているフォリソグラフィー法で形成することができる。
【００４０】
次いで、図１（ｂ）に示すように、第２発光層形成用塗工液を塗布し、第２発光層５を形成し、さらにその上にポジ型フォトレジストを全面塗布し、第２フォトレジスト層４´を形成する（第２フォトレジスト層形成工程）。
【００４１】
次いで、図１（ｃ）に示すように、第２発光部が形成される位置にのみフォトマスク６でマスクし第２発光部が形成される位置以外の位置に紫外線を露光した後、第２フォトレジスト層４'をフォトレジスト現像液により現像し、洗浄することにより図１（ｄ）に示すように第２発光部が形成される部分の第２フォトレジスト層４'が残る（第２フォトレジスト層パターニング工程）。
【００４２】
さらに、第２フォトレジスト層４´が除去され、剥き出しとなった第２発光層５を除去することにより、図１（ｅ）に示すように第２フォトレジスト層４'に被覆された第２発光部５'と、第１フォトレジスト層４に被覆された第１発光部３が残る（第２発光部形成工程）。
【００４３】
この例に示すＥＬ素子の製造方法においては、３色の発光部を形成するため、さらに引き続き製造工程が必要となるが、例えば２色の発光部で構成されるＥＬ素子であれば、この後、フォトレジスト層を剥離し、各発光部上に第２電極層を形成する工程等を経ることによりＥＬ素子を製造することができる。この場合も、図１（ｅ）に示すように剥離されるフォトレジスト層が最上層に位置するため、剥離処理を速やかに行うことができるという利点を有する。従って、２色のＥＬ素子を製造する際においても、フォトレジスト層の剥離が容易であるため、製造効率に優れ、基板の損傷等が少ないＥＬ素子を提供することができる。
【００４４】
次いで、３色目の発光部のパターニングを行う。第１電極層２、第１フォトレジスト層４を表面に有する第１発光部３および第２フォトレジスト層４'を表面に有する第２発光部５'を有する基板１上に、図２（ｆ）に示すように、第３発光層形成用塗工液を塗布し、第３発光層７を形成し、さらに、その上にポジ型フォトレジストを塗布し、第３フォトレジスト層４''を形成する（第３フォトレジスト層形成工程）。
【００４５】
次いで、図１（ｇ）に示すように、第３発光部が形成される位置のみフォトマスク６でマスクし、マスクされた以外の領域は紫外線で露光した後、フォトレジスト現像液で現像、洗浄することにより、図１（ｈ）に示すように、第３発光部が形成される領域以外に位置する第３フォトレジスト層４''が除去される（第３フォトレジスト層パターニング工程）。
【００４６】
次いで、第３フォトレジスト層４''が除去され剥き出しとなった第３発光層７を除去することにより、図１（ｉ）に示すように表面に第３フォトレジスト層４''を有する第３発光部７'が残る（第３発光部形成工程）。
【００４７】
本発明においては、第３フォトレジスト層パターニング工程において、第３発光部が形成される位置のみフォトマスクを介してパターン露光したことから、第１発光部上には一層の第１フォトレジスト層が、さらに第２発光部上には一層の第２フォトレジスト層が積層された状態とすることができるのである。
【００４８】
最後に、図１（ｊ）に示すように、最上層に位置する各フォトレジスト層を剥離し（剥離工程）、剥き出しとなった各発光層上に第２電極層を形成し、図の下方に発光するＥＬ素子を製造することが可能となる。
【００４９】
以下、このような本発明のＥＬ素子の製造方法の各工程について、詳細に説明する。
【００５０】
１．第１発光部準備工程
本工程においては、まず、第１電極層が形成された基板上に、第１発光層形成用塗工液を塗布して第１発光層を形成し、さらに、その上にフォトレジストを全面塗布し、第１フォトレジスト層を形成する。その後、第１発光部が形成される位置のみフォトマスクでマスクしパターン露光する。次いで、露光部分の第１フォトレジスト層をフォトレジスト現像液で現像する。これにより、露光部分の第１フォトレジスト層は除去され、その下に位置している第１発光層が剥き出しとなる。次いで、剥き出しとなった第１発光層を除去し、表面に第１フォトレジスト層を有する第１発光部を得る。
【００５１】
以下、本工程の構成について説明する。
【００５２】
（基板）
本発明に用いられる基板は、透明性が高いものであれば特に限定されるものではなく、ガラス等の無機材料や、透明樹脂等を用いることができる。
【００５３】
上記透明樹脂としては、フィルム状に成形が可能であれば特に限定されるものではないが、透明性が高く、耐溶媒性、耐熱性の比較的高い高分子材料が好ましい。具体的には、ポリエーテルスルホン、ポリエチレンテレフタレート（ＰＥＴ）、ポリカーボネート（ＰＣ）、ポリエーテルエーテルケトン（ＰＥＥＫ）、ポリフッ化ビニル（ＰＦＶ）、ポリアクリレート（ＰＡ）、ポリプロピレン（ＰＰ）、ポリエチレン（ＰＥ）、非晶質ポリオレフィン、またはフッ素系樹脂等が挙げられる。
【００５４】
（第１電極層）
上記基板上には、上述したように第１電極層が形成されている。このような第１電極層としては、通常ＥＬ素子に用いられるものであれば特に限定されるものではない。
【００５５】
なお、第１電極層は、基板に予め先に設けておくが、発光層形成後には、第２電極層も設ける。これらの電極層は、陽極と陰極からなり、陽極と陰極のどちらか一方が、透明または、半透明であり、陽極としては、正孔が注入し易いように仕事関数の大きい導電性材料が好ましい。一方、陰極としては、電子が注入しやすいように仕事関数の小さな導電性材料であることが好ましい。また、複数の材料を混合させてもよい。いずれの電極層も、抵抗はできるだけ小さいものが好ましく、一般には、金属材料が用いられるが、有機物あるいは無機化合物を用いてもよい。
【００５６】
（第１発光層形成用塗工液）
本発明においては、上記第１電極層が少なくとも形成された基板上に第１発光層形成用塗工液が塗布され、乾燥されることにより基板上に第１発光層が形成される。
【００５７】
このような第１発光層形成用塗工液としては、通常、発光材料、溶媒、およびドーピング剤等の添加剤により構成されるものである。なお、本発明においては、種類の異なる発光層を複数回にわたりフォトリソグラフィー法を用いてパターニングすることにより、基板上に複数種類の発光部を形成するＥＬ素子の製造方法であることから、複数色の発光層が形成されるものである。したがって、複数種類の発光層形成用塗工液が用いられる。以下、これら発光層形成用塗工液を構成する各材料について説明する。
【００５８】
Ａ．発光材料
本発明に用いられる発光材料としては、蛍光を発する材料を含み発光するものであれば特に限定されず、発光機能と正孔輸送機能や電子輸送機能をかねていることができる。本発明においては、後述するようにフォトリソグラフィー法により発光層のパターニングを行なう関係上、発光層を形成する材料が、後述するフォトレジスト溶媒、フォトレジスト現像液、およびフォトレジスト剥離液に不溶である材料が好ましい。また、この場合は、発光層をフォトリソグラフィー法によりパターニングする際に用いるフォトレジストが、発光層の形成に用いる溶媒に不溶の材料を用いることが好ましい。
【００５９】
このような発光材料としては、色素系材料、金属錯体系材料、および高分子系材料を挙げることができる。
【００６０】
ａ．色素系材料
色素系材料としては、シクロペンダミン誘導体、テトラフェニルブタジエン誘導体、トリフェニルアミン誘導体、オキサジアゾ−ル誘導体、ピラゾロキノリン誘導体、ジスチリルベンゼン誘導体、ジスチリルアリーレン誘導体、シロール誘導体、チオフェン環化合物、ピリジン環化合物、ペリノン誘導体、ペリレン誘導体、オリゴチオフェン誘導体、トリフマニルアミン誘導体、オキサジアゾールダイマー、ピラゾリンダイマー等を挙げることができる。
【００６１】
ｂ．金属錯体系材料
金属錯体系材料としては、アルミキノリノール錯体、ベンゾキノリノールベリリウム錯体、ベンゾオキサゾール亜鉛錯体、ベンゾチアゾール亜鉛錯体、アゾメチル亜鉛錯体、ポルフィリン亜鉛錯体、ユーロピウム錯体等、中心金属に、Ａｌ、Ｚｎ、Ｂｅ等または、Ｔｂ、Ｅｕ、Ｄｙ等の希土類金属を有し、配位子にオキサジアゾール、チアジアゾール、フェニルピリジン、フェニルベンゾイミダゾール、キノリン構造等を有する金属錯体等を挙げることができる。
【００６２】
ｃ．高分子系材料
高分子系の材料としては、ポリパラフェニレンビニレン誘導体、ポリチオフェン誘導体、ポリパラフェニレン誘導体、ポリシラン誘導体、ポリアセチレン誘導体等、ポリフルオレン誘導体、ポリビニルカルバゾール誘導体、上記色素体、金属錯体系発光材料を高分子化したもの等を挙げることができる。
【００６３】
本発明においては、発光層形成用塗工液を用いてフォトリソグラフィー法により発光部を精度よく形成することができるという利点を活かすという観点から、発光材料として上記高分子系材料を用いたものがより好ましい。
【００６４】
Ｂ．溶媒
発光層形成用塗工液は、上記図１に示す例からも明らかなように、フォトレジスト層上に塗布される場合がある。したがって、この発光層形成用塗工液に用いられる溶媒としては、フォトレジストに対する溶解度が２５℃、１気圧で０．００１（ｇ／ｇ溶媒）以下の溶媒を選択することが好ましく、さらに好ましくは０．０００１（ｇ／ｇ溶媒）以下の溶媒を選択することが好ましい。例えば、後述するバッファー層が水系やＤＭＦ、ＤＭＳＯ、アルコール等の極性溶媒に溶解し、フォトレジストが一般的なノボラック系ポジレジストの場合、ベンゼン、トルエン、キシレンの各異性体およびそれらの混合物、メシチレン、テトラリン、ｐ−シメン、クメン、エチルベンゼン、ジエチルベンゼン、ブチルベンゼン、クロロベンゼン、ジクロロベンゼンの各異性体およびそれらの混合物等をはじめとする芳香族系溶媒、アニソール、フェネトール、ブチルフェニルエーテル、テトラヒドロフラン、２−ブタノン、１，４−ジオキサン、ジエチルエーテル、ジイソプロピルエーテル、ジフェニルエーテル、ジベンジルエーテル、ジグライム等をはじめとするエーテル系溶媒、ジクロロメタン、１，１−ジクロロエタン、１，２−ジクロロエタン、トリクロロエチレン、テトラクロロエチレン、クロロホルム、四塩化炭素、１−クロロナフタレン等のクロル系溶媒、シクロヘキサノン等が挙げられるが、この他でも条件を満たす溶媒であれば使用可能であり、２種以上の混合溶媒であっても良い。
【００６５】
また、本発明においては、バッファー層を設けてもよく、バッファー層を溶媒に可溶なものとする場合、発光層の成膜の際にバッファー層と発光層材料が混合や溶解することを防ぎ、発光材料本来の発光特性を保つためにバッファー層を溶解しないことが望ましい。
【００６６】
このような観点から、発光層形成用塗工液用の溶媒はバッファー層材料に対する溶解度が２５℃、１気圧で０．００１（ｇ／ｇ溶媒）以下の溶媒を選択することが好ましく、さらに好ましくは０．０００１（ｇ／ｇ溶媒）以下の溶媒を選択することが好ましい。
【００６７】
Ｃ．添加剤
本発明に用いられる発光層形成用塗工液には、上述したような発光材料および溶媒に加えて種々の添加剤を添加することが可能である。例えば、発光層中の発光効率の向上、発光波長を変化させる等の目的でドーピング材料が添加される場合がある。このドーピング材料としては例えば、ペリレン誘導体、クマリン誘導体、ルブレン誘導体、キナクリドン誘導体、スクアリウム誘導体、ポルフィレン誘導体、スチリル系色素、テトラセン誘導体、ピラゾリン誘導体、デカシクレン、フェノキサゾン等を挙げることができる。
【００６８】
（第１フォトレジスト層）
次いで、第１発光層上に形成される第１フォトレジスト層について説明する。なお、本発明においては、フォトレジスト層に第１、第２および第３の３種類を用いているが、いずれも便宜上使い分けているだけであり、全て同様のフォトレジスト層であってもよい。
【００６９】
このフォトレジストの塗布方法は、一般的に塗工液を全面に塗布する方法であれば特に限定されるものではなく、具体的には、スピンコーティング法、キャスティング法、ディッピング法、バーコート法、ブレードコート法、ロールコート法、グラビアコート法、フレキソ印刷法、スプレーコート法等の塗布方法が用いられる。
【００７０】
本発明は、このように発光層上にこのフォトレジスト層を積層し、発光層をフォトリソグラフィー法によりパターニングするが、この発光層のパターニング工程の際に行われるパターン露光に特徴を有するものである。このフォトリソグラフィー法とは、光照射により膜の光照射部の溶解性が変化することを利用して光照射パターンに応じた任意のパターンを形成する方法である。
【００７１】
以下、この工程で用いられるフォトレジスト、フォトレジスト溶媒およびフォトレジスト現像液について説明する。
【００７２】
Ａ．フォトレジスト
本発明において用いることができるフォトレジストは、ポジ型であってもネガ型であっても特に限定されるものではないが、発光層などの有機ＥＬ層形成に用いる溶媒に不溶であるものが好ましい。
【００７３】
具体的に用いることができるフォトレジストとしては、ノボラック樹脂系、ゴム＋ビスアジド系等を挙げることができる。
【００７４】
Ｂ．フォトレジスト溶媒
本発明において、上記フォトレジストをコーティングする際に用いられるフォトレジスト溶媒としては、フォトレジスト成膜の際に発光層等の有機ＥＬ層とフォトレジスト材料が混合や溶解することを防ぎ、本来の発光特性を保つために発光層材料等の有機ＥＬ材料を溶解しないものを用いることが望ましい。この点を考慮すると、本発明に用いることができるフォトレジスト溶媒としては、発光層形成用材料等の有機ＥＬ層形成用の材料に対する溶解度が、２５℃、１気圧で０．００１（ｇ／ｇ溶媒）以下の溶媒を選択することが好ましく、さらに好ましくは０．０００１（ｇ／ｇ溶媒）以下の溶媒を選択することが好ましい。
【００７５】
例えば、バッファー層形成材料が水系の溶媒に溶解し、発光層が芳香族系等の無極性有機溶媒に溶解する場合に用いることができるフォトレジスト溶媒としては、アセトン、メチルエチルケトンをはじめとするケトン類、プロピレングリコールモノエチルエーテルアセテート、プロピレングリコールモノメチルエーテルアセテート、エチレングリコールモノメチルエーテルアセテート、エチレングリコールモノエチルエーテルアセテート、をはじめとするセロソルブアセテート類、プロピレングリコールモノエチルエーテル、プロピレングリコールモノメチルエーテル、エチレングリコールモノメチルエーテル、エチレングリコールモノエチルエーテルをはじめとするセロソルブ類、メタノール、エタノール、１−ブタノール、２−ブタノール、シクロヘキサノールをはじめとするアルコール類、酢酸エチル、酢酸ブチル等のエステル系溶媒、シクロヘキサン、デカリン等が挙げられるが、この他でも条件を満たす溶媒であれば使用可能であり、２種以上の混合溶媒であっても良い。
【００７６】
Ｃ．フォトレジスト現像液
次いで、本工程におけるフォトレジスト層のパターニングに用いられる現像液について、説明する。
【００７７】
本発明に用いることができるフォトレジスト現像液としては、上記発光層を形成する材料を溶解するものでなければ特に限定されるものではない。具体的には、一般的に使用されている有機アルカリ系現像液を使用できるが、そのほかに、無機アルカリ、またはフォトレジスト層の現像が可能な水溶液を使用することができる。フォトレジスト層の現像を行った後は水で洗浄するのが望ましい。
【００７８】
本発明に用いることができる現像液としては、発光層形成用材料に対する溶解度が、２５℃、１気圧で０．００１（ｇ／ｇ現像液）以下の現像液であることが好ましく、さらに好ましくは０．０００１（ｇ／ｇ現像液）以下の現像液を選択することである。
【００７９】
（バッファー層）
本発明においては、バッファー層を基板上に設けてもよい。本発明でいうバッファー層とは、発光部に電荷の注入が容易に行われるように、陽極と発光部との間または陰極と発光部との間に設けられ、有機物、特に有機導電対などを含む層である。例えば、発光部への正孔注入効率を高めて、電極などの凹凸を平坦化する機能を有する導電性高分子とすることができる。
【００８０】
本発明に用いられるバッファー層は、その導電性が高い場合、素子のダイオード特性を保ち、クロストークを防ぐためにパターニングされていることが望ましい。なお、バッファー層の抵抗が高い場合等はパターニングされていなくても良い場合もあり、またバッファー層が省ける素子の場合はバッファー層を設けなくても良い場合もある。
【００８１】
本発明において、バッファー層もフォトリソグラフィー法によりパターニングされて形成される場合は、バッファー層を形成する材料が、フォトレジスト溶媒および発光層形成に用いる溶媒に不溶であるものを選択することが好ましく、より好ましくはバッファー層を形成する材料が、フォトレジスト剥離液に不溶である材料を選択した場合である。
【００８２】
本発明に用いられるバッファー層を形成する材料としては、具体的にはポリアルキルチオフェン誘導体、ポリアニリン誘導体、トリフェニルアミン等の正孔輸送性物質の重合体、無機酸化物のゾルゲル膜、トリフルオロメタン等の有機物の重合膜、ルイス酸を含む有機化合物膜等が挙げられるが、上述したような溶解性に関する条件を満たしていれば特に限定されず、成膜後に反応、重合あるいは焼成等により上記の条件を満たしても良い。
【００８３】
また、本発明においてバッファー層を形成する際に用いられる溶媒としては、バッファー材料が分散または溶解していればよく、特に制限されるものではないが、フルカラーのパターニング等において、複数回の成膜が必要である場合、フォトレジスト材料を溶解しないバッファー層溶媒を用いる必要があり、さらに好ましくは発光層を溶解しないバッファー層溶媒であることが好ましい。
【００８４】
本発明に用いることができるバッファー層溶媒としては、レジスト材料の溶解度が、２５℃、１気圧で０．００１（ｇ／ｇ溶媒）以下の溶媒を選択することが好ましく、さらに好ましくは０．０００１（ｇ／ｇ溶媒）以下の溶媒を選択することである。またバッファー層溶媒としてさらに好ましくは、発光層構成材料の溶解度が、２５℃、１気圧で０．００１（ｇ／ｇ溶媒）以下の溶媒を選択することであり、特に０．０００１（ｇ／ｇ溶媒）以下の溶媒を選択することが好ましい。
【００８５】
具体的には、水、メタノール、エタノールをはじめとするアルコール類、ジメチルホルムアミド、ジメチルアセトアミド、ジメチルスルホキシド、Ｎ−メチル−２−ピロリドン等の溶媒が挙げられるが、この他でも条件を満たす溶媒であれば使用可能である。また、２種以上の溶媒を混合して用いても良い。
【００８６】
なお、必要であれば、硬化性の樹脂等を用いた溶媒に不溶なバッファー層を用いても良い。具体的には、ゾルゲル反応液、光硬化性樹脂や熱硬化性樹脂を挙げることができる。すなわち、未硬化状態のゾルゲル反応液、光硬化性樹脂もしくは熱硬化性樹脂にバッファー層として機能させるための添加剤を加えてバッファー層形成用塗工液としたものや、ゾルゲル反応液、光硬化性樹脂もしくは熱硬化性樹脂自体を変性することにより、バッファー層として機能させるようにしたバッファー層形成用塗工液を用い、このようなバッファー層形成用塗工液を硬化させることにより溶媒に不溶なバッファー層を用いることも可能である。
【００８７】
２．第２フォトレジスト層形成工程
次に、本発明においては、上記第２発光層が形成された基板に対し、フォトレジストを全面に塗布することにより、第２フォトレジスト層を形成する。
【００８８】
本工程において用いるフォトレジストに関しては、上記「第１発光部準備工程」において詳述したことと同様であるのでここでの説明は省略する。なお、第１フォトレジスト層と第２フォトレジスト層を構成する材料は同一のものが通常用いられるが、必要があれば異なる材料を用いてもよい。
【００８９】
３．第２フォトレジスト層パターニング工程
本発明において第２フォトレジスト層パターニング工程とは、全面に第２フォトレジスト層が形成された後、第２発光部が形成される位置の第２フォトレジスト層にフォトマスクによりマスクしてパターン露光し、現像することにより、第２発光部が形成される部分の第２フォトレジスト層が残存するようにパターニングする工程である。
【００９０】
本発明においては、本工程においてフォトマスクで遮光する位置を第２発光部が形成される領域のみに限り、第２フォトレジスト層を第２発光部が形成される位置のみ残存させることを特徴とする。
【００９１】
従って、既に基板上に形成されている第１発光部上には、第２フォトレジスト層が残存することがなく、第１発光部上に積層されているフォトレジスト層は第１フォトレジスト層のみになる。さらに、第２フォトレジスト層が除去されたことにより剥き出しとなった第２発光層も、後の工程により除去されることから、第１発光部上に第２発光層および第２フォトレジスト層が積層されることが回避される。
【００９２】
本工程においては、まず、フォトマスクを介してフォトレジスト層がパターン露光される。この露光方法等に関しては、従来用いられていた露光方法と同様である。
【００９３】
また、図１に示す例においては、フォトレジスト層がポジ型であるため、第２発光部に該当する部分が遮光するようなフォトマスクを用いているが、逆に、ネガ型のフォトレジストを用いる場合には、上記第２発光部に該当する部分のみ露光するようなフォトマスクが用いられる。
【００９４】
４．第２発光部形成工程
本発明における第２発光部形成工程とは、前工程により第２フォトレジスト層が除去され、剥き出しとなった第２発光層を除去することにより、第２発光層をパターニングし、これを第２発光部とする工程である。
【００９５】
前工程により、第２フォトレジスト層は第２発光部が形成される位置のみ残存しているため、本工程により第２発光部を形成する際にも、第２発光層は、第２発光部が形成される領域のみしか残存しない。従って、既にパターニングが完了している第１発光部上には、第２フォトレジスト層および第２発光層が残存することがなく、第１発光層において余分な層が積層されている状態を回避することができるのである。
【００９６】
また、第１電極層上に位置する不要な層が除去された状態は、幾層をも積層することから生じる膜厚ムラ等の不都合を解消することができる効果を奏する。さらに、第１発光部上には後に剥離することとなるフォトレジスト層として第１フォトレジスト層が１層積層されているだけであり、かつ第１フォトレジスト層は最上層に位置することから、第１フォトレジスト層の剥離処理を速やかに進行させる効果をも奏するのである。
【００９７】
このような第２発光部形成工程は、発光層を溶解する溶媒を用いる湿式法、およびドライエッチングを用いる乾式法を用いることが可能であるが、本発明においては、混色等の不具合の無い乾式法を用いることが好ましい。以下、それぞれの方法について説明する。
【００９８】
（湿式法）
この場合の湿式法とは、フォトレジストを剥離することなく、発光層を溶解または剥離することができる溶媒を用いて第２発光層を溶解させて除去する方法である。この際用いることができる溶媒としては、上述した発光層形成用塗工液の溶媒を用いることができる他、上記条件を満たす溶媒であれば他の溶媒を選択することもできる。
【００９９】
また、この溶媒を用いて除去する際に超音波浴中で行なうようにしてもよい。このように超音波浴を用いることにより、第２発光部のパターンの細りや第２発光部の流出等の不具合の無い、精度の高いパターニングが可能となるからであり、短時間で精度の高いパターニングが可能となる点で好ましい。
【０１００】
本発明においては、この超音波浴に用いる超音波の条件は、２５℃において、２０〜１００キロヘルツの発振周波数で、０．１〜６０秒間行なうことが好ましく、このような条件とすることで、短時間で精度の高いパターニングが可能となる。
【０１０１】
（乾式法）
一方、乾式法とは、ドライエッチングを用いて第２フォトレジスト層が除去された部分の第２発光層を除去する方法である。
【０１０２】
通常、フォトレジスト層は、発光層よりかなり厚く成膜されることから、全体的にドライエッチングを行うことにより、発光層を除去することができるのである。
【０１０３】
この場合、フォトレジスト層の膜厚は、０．１〜１０μｍの範囲内であることが好ましく、さらに好ましくは、０．５〜５μｍの範囲内である。このような膜厚とすることで、フォトレジストのレジスト機能を保ったまま、加工精度の高いドライエッチングが可能となる。
【０１０４】
このように、ドライエッチングを用いれば、エッチングの端部をよりシャープとすることが可能となることから、パターンの端部に存在する膜厚不均一領域の幅をより狭くすることが可能となり、その結果、より高精細なパターニングが可能となるという効果を奏する。
【０１０５】
本発明に用いられるドライエッチング法としては、ドライエッチングが、反応性イオンエッチングであることが好ましい。反応性イオンエッチングを用いることにより、有機膜が化学的に反応を受け、分子量の小さい化合物となることにより、気化・蒸発して基板上から除去することができ、エッチング精度の高い、短時間の加工が可能となるからである。
【０１０６】
また、本発明においては、上記ドライエッチングに際して、酸素単体または酸素を含むガスを用いることが好ましい。酸素単体または酸素を含むガスを用いることで有機膜の酸化反応による分解除去が可能であり、基板上から不要な有機物を除去することができ、エッチング精度の高い、短時間の加工が可能である。また、この条件では、通常用いられるＩＴＯ等の酸化物透明導電膜をエッチングすることがないので、電極特性を損なうことなく、電極表面を浄化することができる点においても効果的である。
【０１０７】
さらに、本発明においては上記ドライエッチングに、大気圧プラズマを用いることが好ましい。大気圧プラズマを用いることで、通常真空装置が必要であるドライエッチングが大気圧下で行なうことができ、処理時間の短縮、およびコストの低減が可能である。この場合、エッチングはプラズマ化した大気中の酸素によって有機物が酸化分解することを利用することとできるが、ガスの置換および循環によって反応雰囲気のガス組成を任意に調整してもよい。
【０１０８】
なお、２色のＥＬ素子を製造する際には、第２発光部形成工程の後に、各発光部上に位置する第１フォトレジスト層および第２フォトレジスト層を剥離し、第１および第２発光部を剥き出しにし、さらに、各発光部上に第２電極層を形成をする工程等を経ることにより２色の色を発光するＥＬ素子を製造することができる。
【０１０９】
５．第３フォトレジスト層形成工程
本発明における第３フォトレジスト層形成工程とは、第１電極層、前記第１電極層上に形成され、かつ表面に第１フォトレジスト層を有する第１発光部および同様に第１電極層上にパターン状に形成され表面に第２フォトレジスト層を有する第２発光部が設けられている基板上に、第３発光層形成用塗工液を塗布し、第３発光層を形成し、その後、その第３発光層上にフォトレジストを全面塗布し、第３フォトレジスト層を形成する工程である。
【０１１０】
なお、本工程を構成する第３発光層形成用塗工液、第３発光層および第３フォトレジスト層は、上記「第１発光部準備工程」で詳述したことと同様であるためここでの説明は省略する。
【０１１１】
６．第３フォトレジスト層パターニング工程
本発明における第３フォトレジスト層パターニング工程とは、第３発光層上に形成された第３フォトレジスト層に対し、第３発光部が形成される位置のみフォトマスクでマスクしてパターン露光し、その後、フォトレジスト現像液により現像することにより、第３発光部が形成される位置のみ第３フォトレジスト層を残存させるようにパターニングする工程である。
【０１１２】
本発明においては、この第３フォトレジスト層パターニング工程において、第３発光部が形成される位置のみフォトマスクでマスクしてパターン露光することを特徴とする。
【０１１３】
これにより、第３フォトレジスト層は第３発光部上のみ残存し、既にパターン形成されている第１および第２発光部上には第３フォトレジスト層が残存しない状態とすることができるのである。従って、後の第３発光部形成工程において、第１および第２発光部上に位置する第３発光層が除去されることから、第１および第２発光部上には、不要な層が幾層も積層された状態が回避され、後にフォトレジスト層を剥離する際、剥離処理を速やかに進めることができる効果を奏する。
【０１１４】
その他、フォトレジスト現像液に関することは上記「第１発光部準備工程」の中で詳述したことと同様であるためここでの説明は省略する。
【０１１５】
７．第３発光部形成工程
本発明における第３発光部形成工程とは、前工程により、第３フォトレジスト層が除去され、剥き出しとなった第３発光層を除去し、第３発光層をパターン状に形成し、これを第３発光部とする工程である。
本工程において第３発光部を形成する際には、第３発光層は、第３発光部が形成される領域のみしか積層されない。従って、既にパターニングが完了している第１および第２発光部上には、第３フォトレジスト層および第３発光層が残存することがなく、両発光部に対して不要な層が幾層も積層された状態を回避することができるのである。従って、本工程を経た後は、第１発光部上には第１フォトレジスト層が形成され、第２発光部上には第２フォトレジスト層が、そして第３発光部上には第３フォトレジスト層が積層されている状態に各発光部を形成することができるのである。
【０１１６】
また、この状態は、フォトレジスト層が保護層として機能するため、充分な保管安定性を保持している。従って、この状態のまま流通させることが可能であり、流通耐性に優れ、かつ、次の工程におけるフォトレジスト層の剥離処理が容易に行えることから、市場の要求に充分に対応したＥＬ素子を提供することが可能である。
【０１１７】
８．剥離工程
本発明における剥離工程とは、各発光部上に位置するフォトレジスト層をフォトレジスト剥離液により剥離する工程である。
【０１１８】
この際、基板上にパターン形成された各発光部上には、フォトレジスト層が１層のみ形成され、かつ、それらのフォトレジスト層は最上位に位置するため、本工程において、フォトレジスト剥離液を用いてそれらフォトレジスト層を剥離する際、容易に剥離することができるのである。
【０１１９】
本工程におけるフォトレジストの剥離は、フォトレジスト剥離液に基板を浸漬させる方法、フォトレジスト剥離液をシャワー状に基板に噴出する方法等によりフォトレジスト層を剥離することができる。
【０１２０】
本発明に用いられるフォトレジスト層の剥離液としては、上記各発光部を溶解せずに、フォトレジスト層を溶解することができるものであれば特に限定されるものはないが、上述したようなフォトレジストの溶媒をそのまま使用することも可能であり、また、ポジ型レジストを用いた場合は紫外線露光を行った後でフォトレジスト現像液として列挙した液を用いて剥離することも可能である。
【０１２１】
さらに、強アルカリ水溶液、ジメチルホルムアミド、ジメチルアセトアミド、ジメチルスルホキシド、Ｎ−メチル−２−ピロリドン等の溶媒、およびそれらの混合物、市販のフォトレジスト剥離液を用いてもよい。
【０１２２】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【実施例】
【０１２３】
以下に実施例を示し、本発明をさらに説明する。
【０１２４】
＜実施例１＞
（１色目の有機ＥＬ層の作製）
透明ガラス基板上に第１電極層として酸化インジウム錫（ＩＴＯ）が形成されたガラス基板上に、正孔注入層塗布液（ポリ（３，４）エチレンジオキシチオフェン／ポリスチレンスルホネート：ＰＥＤＴ／ＰＳＳ：バイエル社製Baytron P  以下の化学式（１）に示す。）をスピンコーティング法により全面に塗布、乾燥させて膜厚８００Åの第１正孔注入層を作製した。
【０１２５】
【化１】
2006164993.tif 000003
【０１２６】
次に、第１発光層としてポリパラフェニレンヴィニレン誘導体MEH−PPVの１ｗｔ％キシレン溶液を作製し、正孔注入層上にスピンコーティング法により全面に塗布、乾燥させて膜厚１０００Åの第１発光層を作製し、有機EL層を形成した。
【０１２７】
（１色目フォトレジスト層の作製）
次に、第１発光層上にポジ型フォトレジスト（東京応化社製：OFPR-800）をスピンコーティング法により全面に塗布、乾燥させ膜厚１μｍの第１フォトレジスト層を形成した。
【０１２８】
（１色目パターニング）
次に、第１発光部に該当する部分が遮光部となるように作製されたフォトマスク（ライン幅（遮光部）：８５μｍ、スペース幅（透過部）２１５μｍ）を用いてアライメント露光機により紫外線照射を行った後、レジスト現像液（東京応化社製：NMD−３）により露光部のフォトレジストを除去した。その後、大気圧プラズマ装置によりドライエッチングを行い、フォトレジストが除去された部分の有機ＥＬ層を除去した。
【０１２９】
この基板の顕微鏡観察、膜厚測定、および断面観察を行ったところ、基板構造は図１（ａ）であることを確認した。
【０１３０】
（２色目有機ＥＬ層の形成）
次に、残存するフォトレジストを剥離することなく再度第２正孔注入層および第２発光層（ＭＥＨ−ＰＰＶ）、第２フォトレジスト層をウェットプロセスにより形成した。
【０１３１】
（２色目パターニング）
次に、上記フォトマスクを用いて１色目露光時と比較して、１ピッチ分（１００μｍ）基板を横にずらし紫外線露光を行った後、レジスト現像液（東京応化社製：ＮＭＤ−３）により露光部のフォトレジストを除去した。その後、大気圧プラズマ装置によりドライエッチングを行い、フォトレジストが除去された部分の有機ＥＬ層を除去した。
【０１３２】
この基板の顕微鏡観察、膜厚測定、および断面観察を行ったところ、第１発光部は第１有機ＥＬ層上に第１フォトレジストが形成され、第１発光部上の第２発光層および第２フォトレジストは完全に除去されており、基板構造は図１（ｅ）であることを確認した。
【０１３３】
（３色目有機ＥＬ層の形成）
ドライエッチング終了後、フォトレジストを剥離することなく、第３正孔注入層および第３発光層（ＭＥＨ−ＰＰＶ）、第３フォトレジスト層をウェットプロセスにより形成した。
【０１３４】
（３色目パターニング）
上記フォトマスクを用いて１色目露光時よりも基板を２ピッチ分（２００μｍ）横にずらし、アライメント露光機によりアライメント露光を行った後、レジスト現像液（東京応化社製：ＮＭＤ−３）により露光部のフォトレジストを除去した。その後、大気圧プラズマ装置によりドライエッチングを行い、フォトレジストが除去された部分の有機ＥＬ層を除去した。
【０１３５】
この基板の顕微鏡観察、膜厚測定、および断面観察を行ったところ、第１発光部は第１有機ＥＬ層上に第１フォトレジストが形成され、第１発光部上の第３発光層および第３フォトレジストは完全に除去されたことを確認した。
【０１３６】
また、第２発光部は第２有機ＥＬ層および第２フォトレジストが形成され、第３発光部および第３フォトレジストは完全に除去されており、基板断面構造は図１（ｉ）の構造であることを確認した。
【０１３７】
（レジスト剥離）
残った未露光部分であるレジストをレジスト溶媒に室温で１０分間浸漬し、レジストだけを完全に除去し、ライン幅８５μｍ、スペース幅１５μｍでパターニングされた有機ＥＬ層が形成された基板を得た。
【０１３８】
＜比較例１＞
（１色目有機ＥＬ層の作製）
透明ガラス基板上に第１電極層として酸化インジウム錫（ＩＴＯ）が形成されたガラス基板上に、実施例１と同様の正孔注入層塗布液（ポリ（３，４）エチレンジオキシチオフェン／ポリスチレンスルホネート：ＰＥＤＴ／ＰＳＳ：バイエル社製Baytron P）をスピンコーティング法により全面に塗布、乾燥させて膜厚８００Åの第１正孔注入層を作製した。
【０１３９】
次に、第１発光層としてポリパラフェニレンヴィニレン誘導体MEH−PPVの１ｗｔ％キシレン溶液を作製し、正孔注入層上にスピンコーティング法により全面に塗布、乾燥させて膜厚１０００Åの第１発光層を作製し、有機EL層を形成した。
【０１４０】
（１色目フォトレジスト層の作製）
次に、第１発光層上にポジ型フォトレジスト（東京応化社製：OFPR-800）をスピンコーティング法により全面に塗布、乾燥させ膜厚１μｍの第１フォトレジスト層を形成した。
【０１４１】
（１色目パターニング）
次に、第１発光部に該当する部分が遮光部となるように作製されたフォトマスク（ライン幅（遮光部）：８５μｍ、スペース幅（透過部）２１５μｍ）を用いてアライメント露光機により紫外線照射を行った後、レジスト現像液（東京応化社製：NMD−３）により露光部のフォトレジストを除去した。その後、大気圧プラズマ装置によりドライエッチングを行い、フォトレジストが除去された部分の有機ＥＬ層を除去した。
【０１４２】
この基板の顕微鏡観察、膜厚測定、断面観察を行ったところ、基板構造は図２（ａ）であることを確認した。
【０１４３】
（２色目有機ＥＬ層の形成）
次に、残存するフォトレジストを剥離することなく再度第２正孔注入層および第２発光層（ＭＥＨ−ＰＰＶ）、第２フォトレジスト層をウェットプロセスにより形成した。
【０１４４】
（２色目パターニング）
次に、第１発光部および第２発光部に該当する部分が遮光部となるように作製されたフォトマスクを用いて紫外線露光を行った後、レジスト現像液（東京応化社製：ＮＭＤ−３）により露光部のフォトレジストを除去した。その後、大気圧プラズマ装置によりドライエッチングを行い、フォトレジストが除去された部分の有機ＥＬ層を除去した。
【０１４５】
この基板の顕微鏡観察、膜厚測定、および断面観察を行ったところ、第１発光部上には第２発光層および第２フォトレジストが形成されており、基板構造は図２（ｅ）であることを確認した。
【０１４６】
（３色目有機ＥＬ層の形成）
ドライエッチング終了後、フォトレジストを剥離することなく、第３正孔注入層および第３発光層（ＭＥＨ−ＰＰＶ）、第３フォトレジスト層をウェットプロセスにより形成した。
【０１４７】
（３色目パターニング）
次に、第１発光部、第２発光部および第３発光部に該当する部分が遮光部となるように作製されたフォトマスクを用いて、アライメント露光機によりアライメント露光を行った後、レジスト現像液（東京応化社製：ＮＭＤ−３）により露光部のフォトレジストを除去した。その後、大気圧プラズマ装置によりドライエッチングを行い、フォトレジストが除去された部分の有機ＥＬ層を除去した。
【０１４８】
この基板の顕微鏡観察、膜厚測定、および断面観察を行ったところ、第１発光部上には第２発光部、第２フォトレジスト、第３発光部、および第３フォトレジストが形成され、第２発光部上には第３発光部および第３フォトレジストが形成され、基板構造が図２（ｉ）になっていることを確認した。
【０１４９】
（レジスト剥離）
残った未露光部分であるレジストをレジスト溶媒に室温で１８０分間浸漬したが、第１発光部上に第１フォトレジストおよび第２発光部が残存した箇所や、第１フォトレジスト、第２発光部、第２フォトレジスト、第３発光部が残存した箇所、第２発光部上に第３発光部が残存した箇所、または第３発光部が欠落した箇所が多数確認された。
【０１５０】
（ＥＬ素子の発光特性の評価）
次に、実施例１および比較例１により得られた基板に、金属電極形成を行った。金属電極としてはカルシウムを１０００Åの厚さで蒸着し、さらに、酸化保護層として銀を２０００Åの厚さで蒸着した。
【０１５１】
ＩＴＯ電極側を正極、金属電極側を負極に接続し、ソースメーターにより直流電流を印加した。印加電圧が１０Ｖ前後において波長５８０ｎｍの発光が観察された。
【０１５２】
また、顕微鏡観察により発光部を観察したところ、実施例１では８５μｍのラインが均一に発光していることを確認した。しかし、比較例１では幅８５μｍのライン中に未発光部分（ダークスポット）が多数観察された。
【０１５３】
＜実施例２＞
（１色目有機ＥＬ層の作製）
透明ガラス基板上に第１電極層として酸化インジウム錫（ＩＴＯ）が形成されたガラス基板上に、実施例１と同様の正孔注入層塗布液（ポリ（３，４）エチレンジオキシチオフェン／ポリスチレンスルホネート：ＰＥＤＴ／ＰＳＳ：バイエル社製Baytron P）をスピンコーティング法により全面に塗布、乾燥させて膜厚８００Åの第１正孔注入層を作製した。
【０１５４】
次に、第１発光層として、正孔注入層上に赤色発光有機材料である塗布液（ポリビニルカルバゾール７０重量部、オキサジアゾ−ル３０重量部、ジシアノメチレンピラン誘導体１重量部、モノクロロベンゼン４９００重量部）を１mlとり、基板の中心部に滴下して、スピンコーティングを行った。２０００ｒｐｍで１０秒間保持して層形成を行った。この結果、膜厚は８００Åとなった。
【０１５５】
（１色目フォトレジスト層の作製）
次に、第１発光層上にポジ型フォトレジスト（東京応化社製：OFPR-800）をスピンコーティング法により全面に塗布、乾燥させ膜厚１μｍの第１フォトレジスト層を形成した。
【０１５６】
（１色目パターニング）
次に、第１発光部に該当する部分が遮光部となるように作製されたフォトマスク（ライン幅（遮光部）：８５μｍ、スペース幅（透過部）２１５μｍ）を用いてアライメント露光機により紫外線照射を行った後、レジスト現像液（東京応化社製：NMD−３）により露光部のフォトレジストを除去した。その後、大気圧プラズマ装置によりドライエッチングを行い、フォトレジストが除去された部分の有機ＥＬ層を除去した。
【０１５７】
この基板の顕微鏡観察、膜厚測定、および断面観察を行ったところ、基板構造は図１（ａ）であることを確認した。
【０１５８】
（２色目有機ＥＬ層の形成）
次に、残存するフォトレジストを剥離することなく再度第２正孔注入層を形成した。次に、第２発光層として緑色発光有機材料である塗布液（ポリビニルカルバゾール７０重量部、オキサジアゾ−ル３０重量部、クマリン６を１重量部、モノクロロベンゼン４９００重量部）を１mlとり、基板の中心部に滴下して、スピンコーティングを行った。２０００ｒｐｍで１０秒間保持して層形成を行った。膜厚は８００Åとなった。得られた基体上にフォトレジスト層をウェットプロセスにより形成した。
【０１５９】
（２色目パターニング）
次に、上記フォトマスクを用いて１色目露光時と比較して、１ピッチ分（１００μｍ）基板を横にずらし紫外線露光を行った後、レジスト現像液（東京応化社製：ＮＭＤ−３）により露光部のフォトレジストを除去した。その後、大気圧プラズマ装置によりドライエッチングを行い、フォトレジストが除去された部分の有機ＥＬ層を除去した。この基板の顕微鏡観察、膜厚測定、および断面観察を行ったところ、第１発光部は第１有機ＥＬ層上に第１フォトレジストが形成され、第１発光部上の第２発光層および第２フォトレジストは完全に除去されており、基板構造は図１（ｅ）であることを確認した。
【０１６０】
（３色目有機ＥＬ層の形成）
ドライエッチング終了後、フォトレジストを剥離することなく、第３正孔注入層を形成した。次に、第３発光層として、青色発光有機材料である塗布液（ポリビニルカルバゾール７０重量部、オキサジアゾ−ル３０重量部、ペリレン１重量部、モノクロロベンゼン４９００重量部）基板の中心部に滴下して、スピンコーティングを行った。２０００ｒｐｍで１０秒間保持して層形成を行った。この結果、膜厚は８００Åとなった。得られた基体上にフォトレジスト層をウェットプロセスにより形成した。
【０１６１】
（３色目パターニング）
上記フォトマスクを用いて１色目露光時よりも基板を２ピッチ分（２００μｍ）横にずらし、アライメント露光機によりアライメント露光を行った後、レジスト現像液（東京応化社製：ＮＭＤ−３）により露光部のフォトレジストを除去した。その後、大気圧プラズマ装置によりドライエッチングを行い、フォトレジストが除去された部分の有機ＥＬ層を除去した。
【０１６２】
この基板の顕微鏡観察、膜厚測定、および断面観察を行ったところ、第１発光部は第１有機ＥＬ層上に第１フォトレジストが形成され、第１発光部上の第３発光層および第３フォトレジストは完全に除去されたことを確認した。
【０１６３】
また、第２発光部は第２有機ＥＬ層および第２フォトレジストが形成され、第３発光部および第３フォトレジストは完全に除去されており、基板断面構造は図１（ｉ）の構造であることを確認した。
【０１６４】
（レジスト剥離）
残った未露光部分であるレジストをレジスト溶媒に室温で１０分間浸漬し、レジストだけを完全に除去し、ライン幅８５μｍ、スペース幅１５μｍでパターニングされた有機ＥＬ層が形成された基板を得た。
【０１６５】
＜比較例２＞
（１色目有機ＥＬ層の作製）
透明ガラス基板上に第１電極層として酸化インジウム錫（ＩＴＯ）が形成されたガラス基板上に、実施例１と同様の正孔注入層塗布液（ポリ（３，４）エチレンジオキシチオフェン／ポリスチレンスルホネート：ＰＥＤＴ／ＰＳＳ：バイエル社製Baytron P）をスピンコーティング法により全面に塗布、乾燥させて膜厚８００Åの第１正孔注入層を作製した。
【０１６６】
次に、第１発光層として、正孔注入層上に赤色発光有機材料である塗布液（ポリビニルカルバゾール７０重量部、オキサジアゾ−ル３０重量部、ジシアノメチレンピラン誘導体１重量部、モノクロロベンゼン４９００重量部）を１mlとり、基板の中心部に滴下して、スピンコーティングを行った。２０００ｒｐｍで１０秒間保持して層形成を行った。この結果、膜厚は８００Åとなった。
【０１６７】
（１色目フォトレジスト層の作製）
次に、第１発光層上にポジ型フォトレジスト（東京応化社製：OFPR-800）をスピンコーティング法により全面に塗布、乾燥させ膜厚１μｍの第１フォトレジスト層を形成した。
【０１６８】
（１色目パターニング）
次に、第１発光部に該当する部分が遮光部となるように作製されたフォトマスク（ライン幅（遮光部）：８５μｍ、スペース幅（透過部）２１５μｍ）を用いてアライメント露光機により紫外線照射を行った後、レジスト現像液（東京応化社製：NMD−３）により露光部のフォトレジストを除去した。その後、大気圧プラズマ装置によりドライエッチングを行い、フォトレジストが除去された部分の有機ＥＬ層を除去した。
【０１６９】
この基板の顕微鏡観察、膜厚測定、および断面観察を行ったところ、基板構造は図２（ａ）であることを確認した。
【０１７０】
（２色目有機ＥＬ層の形成）
次に、残存するフォトレジストを剥離することなく再度第２正孔注入層を形成した。次に、第２発光層として緑色発光有機材料である塗布液（ポリビニルカルバゾール７０重量部、オキサジアゾ−ル３０重量部、クマリン６を１重量部、モノクロロベンゼン４９００重量部）を１mlとり、基板の中心部に滴下して、スピンコーティングを行った。２０００ｒｐｍで１０秒間保持して層形成を行った。この結果膜厚は８００Åとなった。得られた基体上にフォトレジスト層をウェットプロセスにより形成した。
【０１７１】
（２色目パターニング）
次に、第１発光部および第２発光部に該当する部分が遮光部となるように作製されたフォトマスクを用いて紫外線露光を行った後、レジスト現像液（東京応化社製：ＮＭＤ−３）により露光部のフォトレジストを除去した。その後、大気圧プラズマ装置によりドライエッチングを行い、フォトレジストが除去された部分の有機ＥＬ層を除去した。
【０１７２】
この基板の顕微鏡観察、膜厚測定、および断面観察を行ったところ、第１発光部上には第２発光層および第２フォトレジストが形成されており、基板構造は図２（ｅ）であることを確認した。
【０１７３】
（３色目有機ＥＬ層の形成）
ドライエッチング終了後、フォトレジストを剥離することなく、第３正孔注入層を形成した。次に、第３発光層として、青色発光有機材料である塗布液（ポリビニルカルバゾール７０重量部、オキサジアゾ−ル３０重量部、ペリレン１重量部、モノクロロベンゼン４９００重量部）基板の中心部に滴下して、スピンコーティングを行った。２０００ｒｐｍで１０秒間保持して層形成を行った。この結果、膜厚は８００Åとなった。得られた基体上にフォトレジスト層をウェットプロセスにより形成した。
【０１７４】
（３色目パターニング）
次に、第１発光部、第２発光部および第３発光部に該当する部分が遮光部となるように作製されたフォトマスクを用いてアライメント露光機によりアライメント露光を行った後、レジスト現像液（東京応化社製：ＮＭＤ−３）により露光部のフォトレジストを除去した。その後、大気圧プラズマ装置によりドライエッチングを行い、フォトレジストが除去された部分の有機ＥＬ層を除去した。
【０１７５】
この基板の顕微鏡観察、膜厚測定、および断面観察を行ったところ、第１発光部上には第２発光部、第２フォトレジスト、第３発光部、および第３フォトレジストが形成され、第２発光部上には第３発光部および第３フォトレジストが形成され、基板構造が図２（ｉ）になっていることを確認した。
【０１７６】
（レジスト剥離）
残った未露光部分であるレジストをレジスト溶媒に室温で１８０分間浸漬したが、第１発光部上に第１フォトレジストおよび第２発光部が残存した箇所や、第１フォトレジスト、第２発光部、第２フォトレジスト、第３発光部が残存した箇所、第２発光部上に第３発光部が残存した箇所、または第３発光部が欠落した箇所が多数確認された。
【０１７７】
（ＥＬ素子の発光特性の評価）
次に、実施例２および比較例２により得られた基板に、金属電極形成を行った。金属電極としてはカルシウムを１０００Åの厚さで蒸着し、さらに、酸化保護層として銀を２０００Åの厚さで蒸着した。
【０１７８】
ＩＴＯ電極側を正極、金属電極側を負極に接続し、ソースメーターにより直流電流を印加した。印加電圧が１０Ｖ前後において発光が観察された。
【０１７９】
また、顕微鏡観察により発光部を観察したところ、実施例２では８５μｍのラインが均一に発光していることを確認した。しかし、比較例２では幅８５μｍのライン中に未発光部分（ダークスポット）が多数観察された。
【図面の簡単な説明】
【０１８０】
【図１】本発明のＥＬ素子の製造方法の一例を示す工程図である。
【図２】従来のＥＬ素子の製造方法の一例を示す工程図である。
【符号の説明】
【０１８１】
１  …  基板
２  …  第１電極層
３  …  第１発光部
４  …  第１フォトレジスト層
４'  …  第２フォトレジスト層
４''  …  第３フォトレジスト層
５  …  第２発光層
５'  …  第２発光部
６  …  フォトマスク
７  …  第３発光層
７'  …  第３発光部
【図１】
2006164993.tif 000004
【図２】
2006164993.tif 000005
【手続補正書】
【提出日】平成18年3月8日(2006.3.8)
【手続補正１】
【補正対象書類名】特許請求の範囲
【補正対象項目名】全文
【補正方法】変更
【補正の内容】
【特許請求の範囲】
【請求項１】
フォトリソグラフィー法を用いたエレクトロルミネッセント素子の製造方法において、
表面にバッファー層形成に用いられるバッファー層溶媒に不溶であるフォトレジスト層を有する少なくとも１色の発光部、および前記発光部と同一形状であり、かつ前記発光部の前記フォトレジスト層と反対側の表面に配置されたバッファー層が設けられている基板上に、バッファー層形成用塗工液を塗布することにより、発光層形成に用いられる発光層溶媒、フォトレジスト層形成に用いられるフォトレジスト溶媒およびフォトレジスト剥離液に不溶であるバッファー層を形成し、次いで前記発光部とは異なる色を呈する異色発光層形成用塗工液を塗布し、バッファー層形成に用いられるバッファー層溶媒、フォトレジスト層形成に用いられるフォトレジスト溶媒、フォトレジスト現像液、およびフォトレジスト剥離液に不溶である異色発光層を形成することにより異色有機エレクトロルミネッセント層を形成する工程と、
前記異色発光層上に、フォトレジストを塗布しバッファー層形成に用いられるバッファー層溶媒に不溶である異色有機エレクトロルミネッセント層用フォトレジスト層を形成する工程と、
前記異色有機エレクトロルミネッセント層用フォトレジスト層をパターン露光し、現像することにより、異色発光部が形成される部分の異色有機エレクトロルミネッセント層用フォトレジスト層が残存するようにパターニングする工程と、
前記異色有機エレクトロルミネッセント層用フォトレジスト層が除去された部分の異色有機エレクトロルミネッセント層を除去することにより異色発光層用フォトレジスト層を表面に有するパターン状の異色発光部、および前記異色発光部と同一形状であり、かつ前記異色発光部の前記フォトレジスト層と反対側の表面に配置されたバッファー層を形成する工程と、
を有することを特徴とする上記ルミネッセント素子の製造方法。
【請求項２】
フォトリソグラフィー法を用いたエレクトロルミネッセント素子の製造方法において、
表面にバッファー層形成に用いられるバッファー層溶媒に不溶である第１フォトレジスト層を有する第１発光部、および前記発光部と同一形状であり、かつ前記発光部の前記フォトレジスト層と反対側の表面に配置された第1バッファー層とからなる第１有機エレクトロルミネッセント部が設けられている基板上に、バッファー層形成用塗工液を塗布することにより、発光層形成に用いられる発光層溶媒、フォトレジスト層形成に用いられるフォトレジスト溶媒およびフォトレジスト剥離液に不溶である第２バッファー層を形成し、次いで第２発光層形成用塗工液を塗布し、バッファー層形成に用いられるバッファー層溶媒、フォトレジスト層形成に用いられるフォトレジスト溶媒、フォトレジスト現像液、およびフォトレジスト剥離液に不溶である第２発光層を形成することにより第２有機エレクトロルミネッセント層を形成する工程と、
前記第２発光層上に、フォトレジストを塗布しバッファー層形成に用いられるバッファー層溶媒に不溶である第２フォトレジスト層を形成する工程と、
前記第２フォトレジスト層をパターン露光した後、現像することにより第２発光部が形成される部分の第２フォトレジスト層が残存するようにパターニングする工程と、
前記第２フォトレジスト層が除去された部分の第２有機エレクトロルミネッセント層を除去することにより第２フォトレジスト層を表面に有するパターン状の第２発光部、および前記第２発光部と同一形状であり、かつ前記第２発光部の前記第２フォトレジスト層と反対側の表面に配置された第２バッファー層とからなる第２有機エレクトロルミネッセント部を形成する工程と、
表面に前記第１フォトレジスト層を有する前記第１有機エレクトロルミネッセント部と、前記第２フォトレジスト層を有する前記第２有機エレクトロルミネッセント部とが設けられた基板上に、バッファー層形成用塗工液を塗布することにより、発光層形成に用いられる発光層溶媒、フォトレジスト層形成に用いられるフォトレジスト溶媒およびフォトレジスト剥離液に不溶である第３バッファー層を形成し、次いで第３発光層形成用塗工液を塗布し、バッファー層形成に用いられるバッファー層溶媒、フォトレジスト層形成に用いられるフォトレジスト溶媒、フォトレジスト現像液、およびフォトレジスト剥離液に不溶である第３発光層を形成することにより第３有機エレクトロルミネッセント層を形成する工程と、
前記第３発光層上に、フォトレジストを塗布しバッファー層形成に用いられるバッファー層溶媒に不溶である第３フォトレジスト層を形成する工程と、
前記第３フォトレジスト層をパターン露光した後、現像することにより第３発光部が形成される部分の第３フォトレジスト層が残存するようにパターニングする工程と、
前記第３フォトレジスト層が除去された部分の第３有機エレクトロルミネッセント層を除去することにより第３フォトレジスト層を表面に有するパターン状の第３発光部、および前記第３発光部と同一形状であり、かつ前記第３発光部の前記第３フォトレジスト層と反対側の表面に配置された第３バッファー層とからなる第３有機エレクトロルミネッセント部を形成する工程と、
を有することを特徴とするエレクトロルミネッセント素子の製造方法。
【請求項３】
前記フォトリソグラフィー法を用いたエレクトロルミネッセント素子の製造方法において、パターニングされる各発光層上にフォトレジストを塗布し、露光し、現像することにより各フォトレジスト層をパターニングした後、ドライエッチングを用いて各フォトレジスト層が除去された部分の各発光層をパターニングすることを特徴とする請求項１または請求項２に記載のエレクトロルミネッセント素子の製造方法。
【請求項４】
前記ドライエッチングが、反応性イオンエッチングであることを特徴とする請求項３に記載のエレクトロルミネッセント素子の製造方法。
【請求項５】
前記ドライエッチングに、酸素単体または酸素を含むガスを用いることを特徴とする請求項３に記載のエレクトロルミネッセント素子の製造方法。
【請求項６】
前記ドライエッチングに大気圧プラズマを用いることを特徴とする請求項３に記載のエレクトロルミネッセント素子の製造方法。
【手続補正２】
【補正対象書類名】明細書
【補正対象項目名】００１５
【補正方法】変更
【補正の内容】
【００１５】
上記目的を達成するために、本発明は、請求項１に記載するように、フォトリソグラフィー法を用いたＥＬ素子の製造方法において、表面にバッファー層形成に用いられるバッファー層溶媒に不溶であるフォトレジスト層を有する少なくとも１色の発光部、および上記発光部と同一形状であり、かつ上記発光部の上記フォトレジスト層と反対側の表面に配置されたバッファー層が設けられている基板上に、バッファー層形成用塗工液を塗布することにより、発光層形成に用いられる発光層溶媒、フォトレジスト層形成に用いられるフォトレジスト溶媒およびフォトレジスト剥離液に不溶であるバッファー層を形成し、次いで上記発光部とは異なる色を呈する異色発光層形成用塗工液を塗布し、バッファー層形成に用いられるバッファー層溶媒、フォトレジスト層形成に用いられるフォトレジスト溶媒、フォトレジスト現像液、およびフォトレジスト剥離液に不溶である異色発光層を形成することにより異色有機ＥＬ層を形成する工程と、上記異色発光層上に、フォトレジストを塗布しバッファー層形成に用いられるバッファー層溶媒に不溶である異色有機ＥＬ層用フォトレジスト層を形成する工程と、上記異色有機ＥＬ層用フォトレジスト層をパターン露光し、現像することにより、異色発光部が形成される部分の異色有機ＥＬ層用フォトレジスト層が残存するようにパターニングする工程と、上記異色有機ＥＬ層用フォトレジスト層が除去された部分の異色有機ＥＬ層を除去することにより異色発光層用フォトレジスト層を表面に有するパターン状の異色発光部、および上記異色発光部と同一形状であり、かつ上記異色発光部の上記フォトレジスト層と反対側の表面に配置されたバッファー層を形成する工程と、を有することを特徴とする上記ルミネッセント素子の製造方法を提供する。
【手続補正３】
【補正対象書類名】明細書
【補正対象項目名】００１７
【補正方法】変更
【補正の内容】
【００１７】
本発明においてはまた、請求項２に記載するように、フォトリソグラフィー法を用いたＥＬ素子の製造方法において、表面にバッファー層形成に用いられるバッファー層溶媒に不溶である第１フォトレジスト層を有する第１発光部、および上記発光部と同一形状であり、かつ上記発光部の上記フォトレジスト層と反対側の表面に配置された第1バッファー層とからなる第１有機ＥＬ部が設けられている基板上に、バッファー層形成用塗工液を塗布することにより、発光層形成に用いられる発光層溶媒、フォトレジスト層形成に用いられるフォトレジスト溶媒およびフォトレジスト剥離液に不溶である第２バッファー層を形成し、次いで第２発光層形成用塗工液を塗布し、バッファー層形成に用いられるバッファー層溶媒、フォトレジスト層形成に用いられるフォトレジスト溶媒、フォトレジスト現像液、およびフォトレジスト剥離液に不溶である第２発光層を形成することにより第２有機ＥＬ層を形成する工程と、上記第２発光層上に、フォトレジストを塗布しバッファー層形成に用いられるバッファー層溶媒に不溶である第２フォトレジスト層を形成する工程と、上記第２フォトレジスト層をパターン露光した後、現像することにより第２発光部が形成される部分の第２フォトレジスト層が残存するようにパターニングする工程と、上記第２フォトレジスト層が除去された部分の第２有機ＥＬ層を除去することにより第２フォトレジスト層を表面に有するパターン状の第２発光部、および上記第２発光部と同一形状であり、かつ上記第２発光部の上記第２フォトレジスト層と反対側の表面に配置された第２バッファー層とからなる第２有機ＥＬ部を形成する工程と、表面に上記第１フォトレジスト層を有する上記第１有機ＥＬ部と、上記第２フォトレジスト層を有する上記第２有機ＥＬ部とが設けられた基板上に、バッファー層形成用塗工液を塗布することにより、発光層形成に用いられる発光層溶媒、フォトレジスト層形成に用いられるフォトレジスト溶媒およびフォトレジスト剥離液に不溶である第３バッファー層を形成し、次いで第３発光層形成用塗工液を塗布し、バッファー層形成に用いられるバッファー層溶媒、フォトレジスト層形成に用いられるフォトレジスト溶媒、フォトレジスト現像液、およびフォトレジスト剥離液に不溶である第３発光層を形成することにより第３有機ＥＬ層を形成する工程と、
上記第３発光層上に、フォトレジストを塗布しバッファー層形成に用いられるバッファー層溶媒に不溶である第３フォトレジスト層を形成する工程と、上記第３フォトレジスト層をパターン露光した後、現像することにより第３発光部が形成される部分の第３フォトレジスト層が残存するようにパターニングする工程と、上記第３フォトレジスト層が除去された部分の第３有機ＥＬ層を除去することにより第３フォトレジスト層を表面に有するパターン状の第３発光部、および上記第３発光部と同一形状であり、かつ上記第３発光部の上記第３フォトレジスト層と反対側の表面に配置された第３バッファー層とからなる第３有機ＥＬ部を形成する工程と、を有することを特徴とするＥＬ素子の製造方法を提供する。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】変更
【補正の内容】
【００２２】
上記請求項１または請求項２に記載された発明においては、請求項３に記載するように、上記フォトリソグラフィー法を用いたＥＬ素子の製造方法において、パターニングされる各発光層上にフォトレジストを塗布し、露光し、現像することにより各フォトレジスト層をパターニングした後、ドライエッチングを用いて各フォトレジスト層が除去された部分の各発光層をパターニングすることが好ましい。
【手続補正８】
【補正対象書類名】明細書
【補正対象項目名】００２４
【補正方法】変更
【補正の内容】
【００２４】
上記請求項３に記載された発明においては、請求項４に記載するように、上記ドライエッチングが、反応性イオンエッチングであることが好ましい。反応性イオンエッチングとすることで、効果的に発光層またはバッファー層の除去が行えるからである。
【手続補正９】
【補正対象書類名】明細書
【補正対象項目名】００２５
【補正方法】変更
【補正の内容】
【００２５】
上記請求項３に記載された発明においては、請求項５に記載するように、上記ドライエッチングが、反応性イオンエッチングであることが好ましい。反応性イオンエッチングとすることで、効果的に発光層またはバッファー層の除去が行えるからである。
【手続補正１０】
【補正対象書類名】明細書
【補正対象項目名】００２７
【補正方法】変更
【補正の内容】
【００２７】
上記請求項３に記載された発明においては、請求項６に記載するように、上記ドライエッチングに大気圧プラズマを用いることが好ましい。大気圧プラズマを用いることで、真空工程を無くすことができ、生産性の高いパターニングが可能となるからである。